(57)【要約】【課題】基材が露出する箇所が無くても効率的に塗膜を剥離する。【解決手段】導電性基材１０に塗布された塗膜１２を剥離する方法であって、塗膜１２表面に水性浸透剤２０を塗布し、塗布した水性浸透剤２０の表面に可搬型電極４０を接触させ、可搬型電極４０を陽極、導電性基材１０を陰極として、可搬型電極４０から水性浸透剤２０と塗膜１２を介して導電性基材１０に直流電流を流す。ここで、前記水性浸透剤は、溶剤、アルコール、グリコールエーテル、ケトン、エーテル、有機アミン化合物、キレート剤のうち少なくとも一つと水を含むことができる。【選択図】図１
2015182024.tif 000002
【特許請求の範囲】
【請求項１】
導電性基材に塗布された塗膜を剥離する方法であって、
塗膜表面に水性浸透剤を塗布し、
塗布した水性浸透剤の表面に可搬型電極を接触させ、
可搬型電極を陽極、導電性基材を陰極として、
可搬型電極から水性浸透剤と塗膜を介して導電性基材に直流電流を流すことを特徴とする塗膜の剥離方法。
【請求項２】
前記水性浸透剤は、溶剤、アルコール、グリコールエーテル、ケトン、エーテル、有機アミン化合物、キレート剤のうち少なくとも一つと水を含むことを特徴とする請求項１に記載の塗膜の剥離方法。
【請求項３】
前記水性浸透剤に過酸化水素水を含むことを特徴とする請求項１又は２に記載の塗膜の剥離方法。
【請求項４】
前記水性浸透剤に増粘剤を添加することを特徴とする請求項１乃至３のいずれかに記載の塗膜の剥離方法。
【請求項５】
前記水性浸透剤に防錆剤を添加することを特徴とする請求項１乃至４のいずれかに記載の塗膜の剥離方法。
【発明の詳細な説明】
【技術分野】
【０００１】
本発明は、塗膜の剥離方法に係り、特に、屋外に設置された橋梁やタンク、海洋鋼構造物、水門、地上パイプライン、水力発電パイプ、鋼製配水池等の鋼構造物等の外壁に塗布された塗装を剥離するのに好適な、導電性の基材を損傷することなく、防食性が低下した基材の上に形成された塗膜を除去することが可能な塗膜の剥離方法に関する。
【背景技術】
【０００２】
屋外に設置された橋梁やタンク、海洋鋼構造物、水門、地上パイプライン、水力発電パイプ、鋼製配水池等の鋼構造物等の外壁は、防食や意匠のため塗装が施されている。塗装は長い年月の経過によって汚れたり、膨れたり、ヒビ割れ等が生じ、塗り替えを行う際には古い塗膜を剥離する必要がある。これまで鋼道路橋に広く適用されていた一般塗装系塗膜は、１０年から１５年程度で塗り替えが必要である。
【０００３】
例えば、昭和４２年から４７年にかけて橋梁に使用された塩化ゴム系塗料の一部に可塑剤としてポリ塩化ビフェニル（以下ＰＣＢ）が使用された。ＰＣＢは毒性があり、自然環境では分解しにくい。塗膜中のＰＣＢは外部に流出することはないが、塗り替え施工においては、塗膜を全面除去し、廃塗料は無害化して廃棄する必要がある。また、鉛を含んだ塗膜も使用されており、これらの塗膜も塗り替え施工においてダストの飛散を防止する必要がある。
【０００４】
既存の塗膜の除去方法としては、塗膜の種類や各種の条件に応じて種々の方法がある。
【０００５】
その一つに、ブラスト材を圧縮空気または高圧水と共に塗膜に噴射して剥離するサンドブラスト工法またはウエットブラスト工法がある。又、モータ軸に円盤を取付け、これに砥石や布やすり等を取付けたディスクサンダーで行うサンダー工法もある。更に、高圧の水をノズルから噴出し、塗膜を剥離する高圧水工法がある。更に、特許文献１に記載されているように、剥離剤を塗布した後、スクレーパ等で除去する剥離剤工法や、特許文献２に記載されているように、電解により電解質を電気分解し、発生するガスによって塗膜を剥離する方法がある。
【先行技術文献】
【特許文献】
【０００６】
【特許文献１】特開２０１１−５６３３３号公報
【特許文献２】特開２０１０−１１９９７１号公報
【発明の概要】
【発明が解決しようとする課題】
【０００７】
しかしながら、サンドブラスト工法の場合には、圧縮空気と混合して噴射される珪砂が被剥離面に当って粉塵が発生し、その粉塵が飛散する恐れがある。ブラスト材が当ると同時に吸引回収するバキュームブラストという手法があるが、この方法は圧縮空気圧により送られてきたブラスト材を、吐出と同時に吸収回収するため粉塵等の発生は少ないが作業効率が悪かった。
【０００８】
一方、ウエットブラスト工法の場合は、ブラスト材が高圧水と共に被剥離面に噴射されるので、粉塵の発生は少ないものの、塗膜を含む水を含んだブラスト材の回収およびその処理のために処理設備が必要であった。
【０００９】
又、特許文献１に記載されているように、剥離剤を塗布した後、スクレーパ等で除去する剥離剤工法は、剥離剤として塩素化炭化水素（ジクロロメタン）を含むものを用いると、剥離剤が皮膚や目と接触すると炎症を引き起こす場合があり、また発がん性の危険があることが知られている。最近は塩素系剥離剤に代わる非塩素系水溶性剥離剤が開発されている。しかし、非塩素系水溶性剥離剤は塗布してから剥離まで長い時間が必要であったり、無機ジンクプライマーやガラスフレーク入り塗料は剥離できなかった。
【００１０】
又、特許文献２に記載されているように、電解により電解質を電気分解し、発生するガスによって塗膜を剥離する方法は、塗膜が絶縁体であるため塗膜の欠損など不良部位の周囲や剥離のために傷を付けた部分に限定され、膨れや汚れ、基材に到達していない塗膜のヒビ割れなどには適用が困難である。更に、特許文献２には、水溶液の例として食塩の水溶液が挙げられているが、食塩は特に基材が鉄の場合、腐食を促進させるため好ましくない。また、食塩の水溶液は電気分解すると塩素や次亜塩素酸を発生させるため好ましくない、等の問題点を有していた。
【００１１】
本発明は、以上のとおりの事情に鑑みてなされたものであり、塗装が長い年月の経過により、汚れたり、膨れたり、ヒビ割れ等が生じたりした古い塗膜を除去して塗り替えを行う際に、基材が露出する箇所が無くても効率的に塗膜を剥離する方法を提供することを課題とする。
【課題を解決するための手段】
【００１２】
本発明は、導電性基材に塗布された塗膜を剥離する方法であって、塗膜表面に水性浸透剤を塗布し、塗布した水性浸透剤の表面に可搬型電極を接触させ、可搬型電極を陽極、導電性基材を陰極として、可搬型電極から水性浸透剤と塗膜を介して導電性基材に直流電流を流すことにより、前記課題を解決するものである。
【００１３】
ここで、前記水性浸透剤は、溶剤、アルコール、グリコールエーテル、ケトン、エーテル、有機アミン化合物、キレート剤のうち少なくとも一つと水を含むことができる。
【００１４】
又、前記水性浸透剤に過酸化水素水を含むことができる。
【００１５】
又、前記水性浸透剤に増粘剤を添加することができる。
【００１６】
又、前記水性浸透剤に防錆剤を添加することができる。
【発明の効果】
【００１７】
本発明は、塗膜が形成された導電性を有する基材を陰極とし、塗膜の上に水性浸透剤を塗布し、水性浸透剤を塗膜に浸透させた後、可搬型電極を陽極として水性浸透剤に電極を接触させて通電し、塗膜を剥離させることを特徴としている。水性浸透剤を用いることで塗膜に欠損などが無くても塗膜を通して電気を流すことができる。また電気を流すことで基材と塗膜の界面で以下に示す（１）式の溶存酸素の還元反応が起こり界面を強アルカリ性にする。溶存酸素は大気中に含まれる酸素が水性浸透剤に溶解して生成する。界面が強アルカリ性になると、塗膜と基材との付着力が低下し、塗膜が剥離しやすくなる。また、電源電圧を上げると、界面が強アルカリ性になることに加え、界面で水の電気分解により陰極からは水素が発生し（（２）式）、水素の気泡が塗膜を押し上げるため付着力が低下して塗膜が剥離しやすくなる。一方、可搬型電極でなる陽極上では（３）式のような反応が起こる。
（Ａ）基材と塗膜の界面で起こる反応（低電圧時：約１．２３Ｖ未満の主な反応）
溶存酸素の還元反応
１/２Ｏ2＋Ｈ2Ｏ＋２ｅ-  →  ２ＯＨ-          …（１）
（Ｂ）基材と塗膜の界面で起こる反応（高電圧時：約１．２３Ｖ以上）
水の電気分解
２Ｈ+＋２ｅ-  →  Ｈ2                        …（２）
可搬型電極の陽極上の反応
４ＯＨ-  →  Ｏ2＋２Ｈ2Ｏ   ４ｅ-            …（３）
【００１８】
ここで、水性浸透剤に過酸化水素水を含むことで、塗膜／基材界面で酸素が発生するため、塗膜が押し上げられ塗膜が剥離しやすくなる。過酸化水素は水と酸素に分解するため酸素を発生させる働きがある。
【００１９】
又、水性浸透剤に増粘剤を添加することで、垂れや剥離対象部以外に塗膜浸透剤が広がることを防止できるため、堰を必要とせず、垂直面でも適用できる。
【００２０】
又、水性浸透剤に防錆剤を添加することで、塗膜を剥離した後の基材を防食することができる。
【図面の簡単な説明】
【００２１】
【図１】本発明の塗膜剥離方法と塗膜の一実施形態の概要を示した図
【図２】前記実施形態で用いられる可搬型電極の一例を示す斜視図
【図３】前記実施形態で用いられる可搬型電極の他の例を示す正面図
【発明を実施するための形態】
【００２２】
以下、図面を参照して、本発明の実施の形態について詳細に説明する。なお、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００２３】
図１は、本発明の塗膜剥離方法と塗膜の一実施形態の概要を示した図である。
【００２４】
図１に示した塗膜剥離方法は、防食性や意匠性を付与するために塗装され、基材１０の表面に形成された塗膜に、長い年月の経過により、汚れたり、膨れたり、ヒビ割れ等が生じたりした古い塗膜１２を剥離して新しく塗装し直す場合に用いる。
【００２５】
本実施形態では、塗膜１２表面に水性浸透剤２０を塗布し、塗布した水性浸透剤２０の表面に可搬型電極４０を接触させ、可搬型電極４０を陽極、導電性基材１０を陰極として、直流電源３０より、可搬型電極４０から水性浸透剤２０と塗膜１２を介して導電性基材１０に直流電流を流す。
【００２６】
前記基材１０は、直流電源３０からの電力の供給により電流が流れる導電性を有するものであり、例えば、金属材、導電性樹脂材などである。基材１０の形状には特に制限はない。
【００２７】
前記水性浸透剤２０は、溶剤、アルコール、グリコールエーテル、ケトン、エーテル、有機アミン化合物、キレート剤のうち少なくとも一つと水を含むものである。
【００２８】
前記溶剤としては、Ｎ−メチル−２−ピロリドン、ジメチルスルホキシド、Ｎ，Ｎ−ジメチルホルムアミド、アセトン、アセトニトリル、テトラヒドロフラン、アジピン酸ジメチル、琥珀酸ジメチル、γ−ブチロラクトン、フタル酸ジメチル、１，３ジメチル−２イミダゾソジノンを用いることができる。
【００２９】
前記アルコールとしては、メチルアルコール、エチルアルコール、プロピルアルコール、ブチルアルコール、メチルベンジルアルコール、プロパギルアルコール、フルフリルアルコール、ベンジルアルコール、２−メチルベンジルアルコール、３−メチルベンジルアルコール、４−メチルベンジルアルコール、フェネチルアルコールを用いることができる。
【００３０】
前記グリコールエーテルとしては、エチレングリコールモノメチルエーテル、エチレングリコールモノエチルエーテル、エチレングリコールモノプロピルエーテル、エチレングリコールモノブチルエーテル、エチレングリコールモノアミルエーテル、エチレングリコールモノヘキシルエーテル、エチレングリコールモノフェニルエーテル、エチレングリコールモノベンジルエーテル、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、ジエチレングリコールモノフェニルエーテル、ジエチレングリコールモノベンジルエーテル、ジプロピレングリコールモノメチルエーテル、ジプロピレングリコールモノエチルエーテル、ジプロピレングリコールモノプロピルエーテル、ジプロピレングリコールモノブチルエーテル、トリエチレングリコールモノメチルエーテル、トリエチレングリコールモノエチルエーテル、トリエチレングリコールモノブチルエーテル、トリプロピレングリコールモノメチルエーテル等のグリコールエーテル、エチレングリコールジメチルエーテル、エチレングリコールジエチルエーテル、ジエチレングリコールジメチルエーテル、ジエチレングリコールジエチルエーテル、ジエチレングリコールジブチルエーテルを用いることができる。
【００３１】
前記ケトンとしては、メチルイソアミルケトン、メチルエチルケトン、メチルイソブチルケトンを用いることができる。
【００３２】
前記エーテルとしては、アニソール、ヒドロキシアニソール、ベラトロール、ブロモアニソール、フェニルグリコールエーテル、酢酸プロピレングリコールメチルエーテル、酢酸エチレングリコールメチルエーテル、ジエチレングリコールモノアルキルエーテル、酢酸ジエチレングリコールエチルエーテル、酢酸ジエチレングリコールモノブチルエーテルを用いることができる。
【００３３】
前記有機アミン化合物としては、ヒドラジン、プロピルアミン、ブチルアミン、アミルアミン、ヘキシルアミン、ジエチルアミン、ジプロピルアミン、トリエチルアミン、トリプロピルアミン、アリルアミン、シクロブチルアミン、アニリン、モノイソプロパノールアミン、モノエタノールアミン、モノイソプロパノールアミン、ヘキサメチルリン酸トリアミドを用いることができる。
【００３４】
前記キレート剤としては、エチレンジアミン四酢酸（ＥＤＴＡ）又はその塩、ニトリロ三酢酸（ＮＴＡ）又はその塩、ジエチレントリアミン五酢酸（ＤＴＰＡ）又はその塩、Ｎ−（２−ヒドロキシエチル）エチレンジアミン三酢酸（ＨＥＤＴＡ）又はその塩、トリエチレンテトラミン六酢酸（ＴＴＨＡ）又はその塩、１，３−プロパンジアミン四酢酸（ＰＤＴＡ）又はその塩、１，３−ジアミノ−２−プロパノール四酢酸（ＤＰＴＡ−ＯＨ）又はその塩、Ｎ−（２−ヒドロキシエチル）イミノ二酢酸（ＨＩＤＡ）又はその塩、Ｎ，Ｎ−ジ（２−ヒドロキシエチル）グリシン（ＤＨＥＧ）又はその塩、グリコールエーテルジアミン四酢酸（ＧＥＤＴＡ）又はその塩、Ｌ−グルタミン酸二酢酸（ＣＭＧＡ）又はその塩、エチレンジアミンジコハク酸（ＥＤＤＳ）又はその塩、１−ヒドロキシエタン−１，１−ジホスホン酸（ＨＥＤＰ）又はその塩、ニトリロトリス（メチレンホスホン酸）（ＮＴＭＰ）又はその塩、２−ホスホノブタン−１，２，４−トリカルボン酸（ＰＢＴＣ）又はその塩、エチレンジアミンテトラ（メチレンホスホン酸）（ＥＤＴＭＰ）又はその塩、グルコン酸又はその塩、ポリアクリル酸又はその塩、スルホン酸共重合体又はその塩、カルボン酸共重合体又はその塩、ポリマレイン酸又はその塩等を用いることができる。
【００３５】
又、前記水性浸透剤２０は、必要に応じて増粘剤を添加することができる。増粘剤は、カルボキシメチルセルロース又はその塩、ポリアクリルアミド、アルキルセルロース、ポリエチレンオキサイド、酸化ポリエチレン、ポリアクリル酸又はその塩、アクリル酸・アクリル酸エステル共重合体又はその塩、アクリル酸・アクリルアミド共重合体又はその塩、オレフィン・マレイン酸共重合体又はその塩、スチレン・マレイン酸共重合体又はその塩、ベントナイト、シリカ、ゼオライト、カリオン、タルク、ウンモ、バーミキュライト、スメクタイトのうち少なくとも一つを含むものである。
【００３６】
又、前記水性浸透剤２０は、必要に応じて防錆剤を添加することができる。防錆剤は、硝酸塩、亜硝酸塩、タングステン酸塩、モリブデン酸塩のうち少なくとも一つを含むものである。
【００３７】
前記直流電源３０は、導電性基材１０と可搬型電極４０の間に直流電圧を印加し、通電を行うものである。また、直流電源３０としては、直流電圧を印加することのできるものであれば特に制限はない。
【００３８】
前記可搬型電極４０も、直流電源３０からの電力の供給により電流が流れる導電性を有するものである。材質は、溶解しにくい材料、例えばステンレスやニッケル基合金が好ましい。可搬型電極４０の形状については特に制限はない。例えば図２に例示するようなこて状電極の他、板状、棒状、図３に例示するようなペンシル状などの各種のものとすることができる。図において、４２は、例えばステンレス等の導電体製の接触通電部、４４は、例えばプラスチック等の絶縁体製の把持部、４６は、例えば被覆銅線である。平面の塗装を剥離する際には、こて状又は板状が望ましく、ボルト周辺などの細かい所の塗装を剥離する際は、棒状やペンシル状が望ましい。
【実施例】
【００３９】
１００ｍｍ×１５０ｍｍ×１．２ｔの鋼板に長ばく形エッチングプライマー（膜厚１５μｍ）、鉛・クロムフリー錆止めペイント（膜厚３５μｍ）、鉛・クロムフリー錆止めペイント（膜厚３５μｍ）、長油性フタル酸樹脂塗料中塗（膜厚３０μｍ）、長油性フタル酸樹脂塗料上塗（膜厚２５μｍ）を塗装し供試材とした。また、水性浸透剤２０は、溶剤としてＮＭＰ（Ｎ−メチル−２−ピロリドン）１０ｗｔ％、アルコールとしてベンジルアルコール３０ｗｔ％、グリコールエーテルとしてジエチレングリコールモノブチルエーテル４０ｗｔ％、ケトンとしてメチルエチルケトンを５ｗｔ％、残りを水として製作した。水性浸透剤２０を塗膜厚（１４０μｍ）と同じ厚さ以上になるように膜厚を測定しながら、例えばスプレーで塗布し（刷毛塗りも可）、２４時間保持した。すると水性浸透剤２０が塗膜１２に浸透し、膨潤して柔らかくなり、塗膜１２の抵抗が低下して電気が流せるようになる。電気が流せる状態になった後、例えばこて状の可搬型電極４０を塗膜１２に押し当てて電気を流して塗膜１２を剥離させる。可搬型電極４０と導電性基材１０との間に３Ｖの電圧を印加させた。可搬型電極４０と導電性基材１０との間に塗膜１２や水性浸透剤２０があるため、導電性基材１０の電位は約−１．２Ｖ（Ｖ ｖｓ.Ａｇ／ＡｇＣｌ）であった。可搬型電極４０は３０ｃｍ／ｍｉｎの速度で移動させた。施工後、塗膜１２をヘラで表面から削り取った。
【００４０】
導電性基材１０と可搬型電極４０の間の電圧、及び、可搬型電極４０の移動速度を変えて塗膜１２が剥離できたか実験を行った。実験結果を表１に示す。電圧は１．０Ｖ以下では塗膜１２を剥離することができなかったので、１．５Ｖ以上とすることが望ましい。一方、４０Ｖを超えると作業者が感電する恐れがあるので４０Ｖ以下が望ましい。可搬型電極４０の移動速度は６０ｃｍ／ｍｉｎを超えると剥離ができなかったので、６０ｃｍ／ｍｉｎ以下であることが望ましい。さらに、温度は３℃未満では剥離ができなかったので、３℃以上であることが望ましい。
【００４１】
【表１】
2015182024.tif 000003
【００４２】
過酸化水素水を１ｗｔ％添加して塗布した結果を表２に示す。
【００４３】
【表２】
2015182024.tif 000004
【００４４】
増粘剤としてカルボキシメチルセルロース（ＣＭＣ）を１ｗｔ％添加して垂直面に塗布した結果を表３に示す。
【００４５】
【表３】
2015182024.tif 000005
【符号の説明】
【００４６】
１０…導電性基材
１２…塗膜
２０…水性浸透剤
３０…直流電源
４０…可搬型電極
【図１】
2015182024.tif 000006
【図２】
2015182024.tif 000007
【図３】
2015182024.tif 000008